СПЛАВ НА ОСНОВЕ МЕДИ ЦВЕТА ЗОЛОТА
ALLOY ON BASIS OF GILT COPPER

Изобретение относится к области металлургии, а именно к составам сплавов на основе меди, которые могут быть использованы для изготовления корпусов часов, монет, столовых приборов, ювелирных изделий.
Известен сплав основе меди цвета золота, содержащий, мас.%: бериллий 0,1-0,5; серебро 10,0-35,0; цинк 6,0-10,0; медь 40,0-60,0; золото - остальное [1].
Задачей изобретения является повышение жидкотекучести сплава.
Технический результат достигается тем, что сплав на основе меди цвета золота, содержащий бериллий, серебро, цинк, золото, дополнительно содержит церий и вольфрам при следующем соотношении компонентов, мас.%: бериллий 0,01-0,03; серебро 5,5-6,5; цинк 14,0-15,0; золото 0,5-1,0; церий 0,2-0,3; вольфрам 0,2-0,3; медь - остальное.
В таблице приведены составы сплава.
Таблица
Компоненты
Содержание, мас.%, в составах
1
2
3
Бериллий
0,01
0,02
0,03
Серебро
5,5
6,0
6,5
Цинк
15,0
14,5
14,0
Золото
1,0
0,75
0,5
Церий
0,2
0,25
03
Вольфрам
0,2
0,25
0,3
Медь
остальное
остальное
остальное
Жидкотекучесть сплава (по спиральной пробе), мм
450-470
450-470
450-470
В составе сплава компоненты проявляют себя следующим образом. Цинк уменьшает плотность сплава, его линейную усадку. Бериллий и цинк раскисляют медь. Серебро упрочняет твердый раствор. Золото препятствует окисляемости сплава на воздухе. Церий нейтрализует вредное влияние примесей сурьмы, мышьяка и свинца. Вольфрам способствует измельчению зерна.
Выплавка сплава может быть проведена в тигельных печах, футерованных шамотом. Для очистки расплава от растворенного водорода, он может быть подвергнут через зернистые фильтры из фторидов кальция, предварительно подогретые до температуры 800°С.
Сплав по внешнему виду напоминает золото.
Источники информации
1. JP 57-152437, С22С 9/00, 1982.